(57)【特許請求の範囲】
【請求項１】
結晶相の主成分がコージェライト質セラミックからなるハニカム構造体で、直径０．５〜２μｍの細孔の総細孔容積が全細孔容積の３０％以上、直径５〜１０μｍの細孔の総細孔容積が全細孔容積の２０％以下、直径１０μｍ以上の細孔の総細孔容積が全細孔容積の２０．７〜３０％であり、気孔率が３５％以上、Ａ軸圧縮強度が１８ＭＰａ以上、かつセル空間を含む担体容積あたりの質量が４００ｇ／リットル以下であることを特徴とするコージェライト質セラミックハニカム構造触媒用担体。
【請求項２】
前記直径５〜１０μｍの細孔の総細孔容積が全細孔容積の１４．５〜２０％であることを特徴とする請求項１に記載のコージェライト質セラミックハニカム構造触媒用担体。
【請求項３】
コージェライト化原料を混合混練してハニカム構造体に押し出し成形後、焼成するコージェライト質セラミックハニカム構造触媒用担体の製造方法において、前記ハニカム構造体の固相反応が進む温度領域である１２００〜１３００℃において、１２５０〜１３００℃間の昇温速度を１２００〜１２５０℃間の昇温速度より５０℃／Ｈｒ以上遅くして焼成することを特徴とするコージェライト質セラミックハニカム構造触媒用担体の製造方法。
【発明の詳細な説明】
【０００１】
【発明の属する技術分野】
本発明は、排ガス浄化装置に用いられるコージェライト質セラミックハニカム構造触媒用担体及びその製造方法に関するものである。
【０００２】
【従来の技術】
最近の排ガス規制強化による排出総量低減の要請に伴い、図３に示すようなコージェライト質のセラミックハニカム構造触媒用担体１を用いた排ガス浄化装置には、従来以上に卓越した排ガス浄化性能の実現が期待されている。コージェライト質を主成分とするセラミックハニカム構造触媒用担体１の組成は、主にＳｉＯ２、Ａｌ２Ｏ３、ＭｇＯから構成されている。このようなセラミックハニカム構造触媒用担体１を用いた排ガス浄化装置においては、冷間からエンジンをスタートした状態であるコールドスタート時は触媒がまだ暖まっていないために活性化しておらず、排ガスの浄化効率が著しく低い。このため、コールドスタート時における触媒の早期活性化が排ガス規制をクリアーするための最重要課題とされている。このような課題を解決するために、最近では、セラミックハニカム構造触媒用担体１のセル空間２を形成するためのセル壁３の厚みを薄くすること、または、セル空間を含む担体容積あたりの質量即ち嵩密度を小さくすることにより、このセラミックハニカム構造触媒用担体１の熱容量を低下させて、触媒の速熱性を高める技術が採用されている。
【０００３】
また、触媒コンバーターの速熱性を高めるには高気孔率化による嵩密度の低下も有効であり、さらに活性アルミナや白金等の触媒物質を多量に担持するためにも、セラミックハニカム構造触媒用担体１を多孔性即ち、高気孔率にすることは重要な特性の一つになっている。
【０００４】
特公平４−７００５３号公報には、薄壁でしかも強度特性を満足できる低気孔率レベルを有する低熱膨張のハニカム構造触媒用担体の提供を目的として、気孔率が３０％以下でありハニカム構造体の流路方向の圧縮強度（Ａ軸圧縮強度）が２００ｋｇ／ｃｍ２（１９．６ＭＰａ）以上のコージェライトハニカム構造触媒用担体が開示されている。同公報の実施例中試験Ｎｏ．６には、セル壁厚１０２μｍ、セル密度９３セル／ｃｍ２のセル構造の場合、気孔率２５．４％、Ａ軸圧縮強度が２６３ｋｇ／ｃｍ２（２５．８ＭＰａ）と記載され、セル空間を含む担体容積あたりの質量は記載がないが、セル密度とセル壁厚、コージェライト真比重２．５２から計算により、セル空間を含む担体容積あたりの質量が３５０ｇ／リットルとなるコージェライトハニカム構造触媒用担体が記載されている。そして、ハニカム構造触媒用担体の実使用において、過酷な使用条件でも耐えることができるＡ軸圧縮強度が１９．６ＭＰａ以上のレベルを示す触媒担体のセル構造を設計することが可能になったと記載されている。
【０００５】
また、特公平６−６９５３４号公報には、コージェライト担体よりも熱膨張係数の大きい活性アルミナ及び他の触媒成分の担持により耐熱衝撃性劣化の少ないハニカム構造触媒担体として使用するのに好適なコージェライト構造体の提供を目的として、ハニカム構造体の気孔率が３０％を超え４２％以下であって、直径０．５〜５μｍの細孔の総細孔容積が全細孔容積の７０％以上で、直径１０μｍ以上の細孔容積が全細孔容積の１０％以下であるコージェライトハニカム構造体が開示されている。同公報の実施例中試験Ｎｏ．３には、セル壁厚１５０μｍ、セル密度６２セル／ｃｍ２で直径１０２ｍｍ、長さ１５２ｍｍの円筒形コージェライトハニカム構造触媒担体において、気孔率３５．７％、Ａ軸圧縮強度が２１０ｋｇ／ｃｍ２（２０．６ＭＰａ）と記載され、セル空間を含む担体容積あたりの質量は記載がないが、セル密度とセル壁厚、コージェライト真比重２．５２から計算により、セル空間を含む担体容積あたりの質量が３６０ｇ／リットルとなるハニカム構造体が得られたことが記載されている。
【０００６】
一方、ＳＡＥ  Ｔｅｃｈｎｉｃａｌ  Ｐａｐｅｒ  Ｓｅｒｉｅｓ  ９００６１４には、ハニカム構造体のセル構造、嵩密度、気孔率について望ましい値が記載されている。例えば、セル密度が４００セル／ｉｎ２（６２セル／ｃｍ２）、リブ厚が６ｍｉｌ（１５２μｍ）の場合、嵩密度は０．４３ｇ／ｃｍ３（４３０ｇ／リットル）、気孔率は３５％、またセル密度が４００セル／ｉｎ２（６２セル／ｃｍ２）、リブ厚が５ｍｉｌ（１２７μｍ）の場合、嵩密度は０．３６ｇ／ｃｍ３（３６０ｇ／リットル）、気孔率は２８％と記載されている。
【０００７】
【発明が解決しようとする課題】
触媒コンバーターの速熱性を高める為、セラミックハニカム構造触媒用担体のセル空間を形成するためのセル壁の厚みを薄くすることで、セラミックハニカム構造触媒用担体の熱容量を低下させることができ、一方で触媒物質の担持性の為には多孔性即ち高気孔率化が有効である。しかし、セル壁の気孔率を高くした場合、セル壁の機械的強度が低下するのでセル壁を薄くすると気孔率を高くできないという問題がある。
【０００８】
前記の特公平４−７００５３号公報に開示されている発明は、薄壁でかつ２００ｋｇ／ｃｍ２（１９．６ＭＰａ）以上のＡ軸圧縮強度があり、機械的強度は有しているが、薄壁である為、前記機械的強度を満足させる為に気孔率を３０％以下としており、熱容量が大きく速熱性が低い問題がある。
【０００９】
また特公平６−６９５３４号公報に記載の発明は、２１０ｋｇ／ｃｍ２（２０．６ＭＰａ）以上のＡ軸圧縮強度があり、機械的強度を有しており、３０％を超え４２％以下の気孔率を有しているが、セル壁厚は１５０μｍ程度であり熱容量が大きく速熱性は十分ではない問題がある。
【００１０】
ＳＡＥ  Ｔｅｃｈｎｉｃａｌ  Ｐａｐｅｒ  Ｓｅｒｉｅｓ  ９００６１４には、ハニカム構造体のセル密度、壁厚、嵩密度、気孔率との関係について記載されているが、セル壁厚を薄くすると、気孔率は減少しており、熱容量は大きく速熱性は十分でない問題がある。
【００１１】
このように、従来のハニカム構造体は、触媒コンバータの速熱性を高めるすなわち、ハニカム構造体の熱容量を低下させるためには、セル壁を薄壁化させたり、気孔率を高くしたりしていたが、そのようにすると十分な強度が得られなかった。つまり、セル壁の薄壁化や高気孔率化と、十分な強度を持つセラミックハニカム構造触媒用担体の実現とは、互いに二率背反的な問題として認識されている。特に、触媒の担持性向上と熱容量低下のためにセル壁の気孔率を高くした場合、セラミックハニカム構造触媒用担体の機械的強度は低下する。
【００１２】
本発明の目的は、セル壁の気孔率を上げることで、同じセル壁厚であってもより軽量なハニカム構造体を得ることにより、熱容量が低下し、速熱性が向上するとともに、十分な機械的強度を有するセラミックハニカム構造触媒用担体を提供することにある。つまり、十分なハニカム構造体の強度を与えることができるＡ軸圧縮強度を維持することから、セル壁が薄壁化されても高い気孔率を有し、セル空間を含むセラミックハニカム構造触媒用担体の容積あたりの質量である嵩密度が低いハニカム構造体であっても、速熱性の高い低熱容量のコージェライト質セラミックハニカム構造触媒用担体及びその製造方法を提供することにある。
【００１３】
【課題を解決するための手段】
本発明者らは、セル壁の気孔率を上げることにより、同じセル壁厚であってもより軽量なハニカム構造体を得ることで熱容量が低下し、速熱性が向上するとともに、十分な機械的強度を有するセラミックハニカム構造触媒用担体を提供するためには、セラミックハニカムの細孔に着目した。そして、セラミックハニカムに形成される細孔の直径、及び細孔容積を特定範囲に限定させれば、高気孔率かつ高強度を達成できることを見出した。そして、その製造方法において、焼成時の固相反応が進む温度領域の昇温速度を適切に調整することでセラミックハニカムに形成される細孔の直径、及び細孔容積を特定範囲に限定させられることを見出した。これにより、ハニカム構造触媒用担体の気孔率を３５％以上と高く、かつセル空間を含む担体容積あたりの質量を４００ｇ／リットル以下と軽量化することも可能になり、さらに一定以上のＡ軸圧縮強度が得られることが判明し、本発明に到達したのである。
【００１４】
具体的に本発明は、結晶相の主成分がコージェライト質セラミックからなるハニカム構造体で、直径０．５〜２μｍの細孔の総細孔容積が全細孔容積の３０％以上、直径５〜１０μｍの細孔の総細孔容積が全細孔容積の２０％以下、直径１０μｍ以上の細孔の総細孔容積が全細孔容積の２０．７〜３０％であり、気孔率が３５％以上、Ａ軸圧縮強度が１８ＭＰａ以上、かつセル空間を含む担体容積あたりの質量が４００ｇ／リットル以下であるコージェライト質セラミックハニカム構造触媒用担体である。
そして、前記担体を得るための製造方法は、コージェライト化原料を混合混練してハニカム構造体に押し出し成形後、焼成するコージェライト質セラミックハニカム構造触媒用担体の製造方法において、前記ハニカム構造体の固相反応が進む温度領域である１２００〜１３００℃において、１２５０〜１３００℃間の昇温速度を１２００〜１２５０℃間の昇温速度より５０℃／Ｈｒ以上遅くして焼成することを特徴とする。
【００１５】
本発明において、気孔率が３５％以上と高いレベルを維持しているにもかかわらず、１８ＭＰａ以上の高いＡ軸圧縮強度を有し、かつセル空間を含む担体容積あたりの質量が４００ｇ／リットル以下である低熱容量のセラミックハニカム構造触媒用担体が得られるのは、このハニカム構造触媒用担体の製造方法、特に上記の通り、焼成時に固相反応が進む温度領域内において、最適な昇温速度を見出したことによる。
【００１６】
本発明のコージェライト質セラミックハニカム構造触媒用担体において、セル空間を含む担体容積あたりの質量を４００ｇ／リットル以下とした理由は次の通りである。４００ｇ／リットルを超えると、セラミックハニカム構造触媒用担体の熱容量の増加を招き、このハニカム構造触媒用担体が排ガスにより加熱された時にその温度上昇が遅くなり、速熱性が劣るからである。
【００１７】
また、本発明において、Ａ軸圧縮強度（ハニカム構造触媒用担体の流路方向の圧縮強度）を１８ＭＰａ以上としたのは、ハニカム構造触媒用担体の使用時においては、過酷な使用条件に耐えることのできるＡ軸圧縮強度は１８ＭＰａ以上を必要とするからである。Ａ軸圧縮強度が１８ＭＰａ未満では、ハニカム構造触媒用担体として十分な担体強度が得られず、ハニカム構造触媒用担体をケースに収容させるキャニング時、或いはキャニング後の使用時に発生する応力には耐えきれず、破損する場合があるからである。またＡ軸圧縮強度は、ハニカム構造触媒用担体の耐熱衝撃性とも関係があり、Ａ軸圧縮強度が高くなると熱衝撃に対する抵抗も大きくなり耐熱衝撃性も向上する。このため、Ａ軸圧縮強度が１８ＭＰａ以上であると、排ガスによる急昇温によっても破損しない耐熱衝撃性も有するハニカム構造触媒用担体を得ることができる。
【００１８】
本発明において、ハニカム構造触媒用担体の気孔率を３５％以上とするのは、気孔率３５％未満では、触媒担持性が低下するとともに、ハニカム構造触媒用担体の熱容量の増加を招き速熱性が低下するからである。なお本発明において、望ましい気孔率は３８％以上であり、その上限値はＡ軸圧縮強度の低下を考慮すると気孔率は５０％以下にすることが好ましい。
【００１９】
本発明において、直径０．５〜２μｍの細孔の総細孔容積を全細孔容積の３０％以上と限定した理由は、気孔率３５％以上で直径０．５〜２μｍの細孔の総細孔容積が全細孔容積の３０％未満であると実質的に直径２μｍ以上の細孔の総細孔容積が大きくなるため、コージェライト質セラミックハニカム構造触媒用担体のＡ軸圧縮強度が低下するからである。本発明のセラミックハニカム構造触媒用担体は、直径０．５〜２μｍの微細な細孔の総細孔容積を全細孔容積の３０％以上になるようにしたことにより、気孔率が３５％以上と高いにもかかわらずＡ軸圧縮強度が１８ＭＰａ以上に向上し、しかもセル空間を含む担体容積あたりの質量を４００ｇ／リットル以下と軽量化することも可能になったのである。
【００２０】
そして、直径５〜１０μｍの細孔の総細孔容積を全細孔容積の２０％以下と限定した理由は、直径５〜１０μｍの細孔の総細孔容積が全細孔容積の２０％より大きくなると、ハニカム構造触媒用担体の破壊の起点となりうる直径５〜１０μｍの細孔の存在確率が高くなり、最大応力発生部に直径５μｍ以上の細孔の存在確率も高くなり、結果として、コージェライト質セラミックハニカム構造触媒用担体の機械的強度が低下するからである。
【００２１】
さらに、直径１０μｍ以上の細孔の総細孔容積を全細孔容積の３０％以下と限定した理由は、直径１０μｍの細孔の総細孔容積が全細孔容積の３０％より大きくなると担体の破壊の起点となりうる直径１０μｍ以上の細孔の存在確率が高くなり、コージェライト質セラミックハニカム構造触媒用担体の機械的強度が低下するのと同時に、担持物質がセル壁内部まで進入して担体の耐熱衝撃性が低下するからである。
【００２２】
本発明のコージェライト質セラミックハニカム構造触媒用担体の製造方法において、このセラミックハニカム構造触媒用担体の押し出し成形後の焼成工程で、固相反応が進む温度領域内の昇温途中で昇温速度を５０℃／Ｈｒ以上遅くする理由は、固相反応が進む温度領域での昇温速度がコージェライト質セラミックスハニカム構造触媒用担体の熱膨張係数、気孔率ならびに細孔分布に寄与することを見出したことによる。すなわち、固相反応が進む温度領域内において、この温度領域の後期の昇温速度を、同温度領域の初期での昇温速度より５０℃／Ｈｒ以上遅くすることにより、固相反応が進む温度領域以前の焼成により、熱収縮して緻密化が急激に進んで原料粒子間隔が小さくなったハニカム構造焼成体は、主反応である液相反応温度領域で、コージェライト化を促進する過程で低熱膨張と高気孔率が得られるからである。すなわち、固相反応が進む温度領域において、膨張が始まる温度前後から昇温速度を同領域初期の速度よりも５０℃／Ｈｒ以上遅くすることにより、急激な速度低下により低熱膨張と高気孔率となる状態を維持したままゆっくりと緻密化が進むため、その後の主反応である液相反応過程で、直径５μｍ以上の細孔が分割されて、直径０．５〜２μｍの微細な細孔が増加し、この直径０．５〜２μｍの細孔の総細孔容積は全細孔容積の３０％以上を占めるようにすることができたものである。
【００２３】
ここで、好ましくは固相反応が進む温度領域が１２００〜１３００℃であれば良く、この温度領域後期１２５０〜１３００℃間の昇温速度を、初期１２００〜１２５０℃間の昇温速度より５０℃／Ｈｒ以上遅くすると良い。温度領域の初期と後期の境目は１２５０℃と記載したが、この境目の温度１２５０℃は厳密な値ではなく、若干の差が生じてもよいし、この温度範囲内で昇温速度を下げることを行えば、効果の差はあるが、同様な効果を得ることができる。
【００２４】
【発明の実施の形態】
以下、本発明の実施例について説明する。
（実施例１）
原料粉末としてカオリン、仮焼カオリン、タルク、アルミナ、水酸化アルミニウム、及びシリカを用い、これらがコージェライト組成となるよう表１に示すような割合で配合した。
【００２５】
【表１】
0003587365.tif 000002
【００２６】
表１に示す割合に配合した原料粉末にバインダーとしてメチルセルロース、潤滑剤を添加し、水を加えて混練し、押し出し成形した後に乾燥させて、図３に示すような形状のハニカム構造乾燥体を製作した。
このハニカム構造乾燥体の形状は、セル壁の厚みは１５０μｍ、１平方センチ当りのセル数６２個の四角セル形状を有し、直径１０５ｍｍ、長さ１１８ｍｍの円柱状とした。このハニカム構造乾燥体をバッチ式焼成炉の棚板上に積載して焼成し、コージェライト質セラミックハニカム構造触媒用担体を得た。この焼成時において、固相反応が進む温度領域である１２００〜１３００℃の昇温速度が、ハニカム構造体の細孔及び強度に対して如何なる影響を与えるかを実験した。この実験結果を表２に示している。表２は、１２００〜１２５０℃の温度域、及び１２５０〜１３００℃の温度域における昇温速度を変化させて焼成したときに、全細孔容積、気孔率、直径が０．５〜２μｍである細孔の総細孔容積及びその全細孔容積に占める割合、直径が５〜１０μｍであるの細孔の総細孔容積及びその全細孔容積に占める割合、直径が１０μｍ以上である細孔の総細孔容積及びその全細孔容積に占める割合、Ａ軸圧縮強度及びセル空間を含む担体容積当りの質量（ｇ／ｌ、ｌはリットル）を測定した結果を示している。また、本実験ではＡ軸圧縮強度の目標値は１８ＭＰａ以上と設定し、１８ＭＰａ以上を良（○印で表示）、１８ＭＰａ未満を不可（×印で表示）とし、この評価結果を表２の強度評価欄に示している。なお、気孔率及び細孔分布の測定は水銀圧入法により測定した。
【００２７】
【表２】
0003587365.tif 000003
【００２８】
表２から明らかなように、１２００〜１３００℃の温度領域での昇温速度を、同領域初期（１２００〜１２５０℃）に対して同領域後期（１２５０〜１３００℃）を５０℃／Ｈｒ以上遅くした本発明例である試験Ｎｏ．１〜７においては、気孔率は３５％以上（全てが３７．８％以上）、セル空間を含む担体容積当りの質量が４００ｇ／リットル以下、Ａ軸圧縮強度が１８ＭＰａ以上、を満足するコージェライト質セラミックハニカム構造触媒用担体が得られた。また、細孔容積は、直径０．５〜２μｍの細孔が全細孔容積の３０％以上、直径５〜１０μｍの細孔が全細孔容積の２０％以下、直径１０μｍ以上の細孔が全細孔容積の３０％以下のコージェライト質セラミックハニカム構造触媒用担体が得られた。
【００２９】
これに対して、焼成時の１２００〜１２５０℃の昇温速度を５０℃／Ｈｒにし、１２５０〜１３００℃の昇温速度を７．５℃／Ｈｒとした比較例である試験Ｎｏ．８〜１２、及び１２００〜１３００℃の温度領域で、昇温速度を１２０℃／Ｈｒとした従来例である試験Ｎｏ．１３〜１７においては、気孔率が３５％以上、担体容積当りの質量が４００ｇ／リットル以下、Ａ軸圧縮強度が１８ＭＰａ以上、の全てを満足するコージェライト質セラミックハニカム構造触媒用担体は得られなかった。特に、これら比較例、及び従来例においては、直径０．５〜２μｍの細孔の総細孔容積が全細孔容積に占める割合が７．５〜１３．２％と低くなり、また直径５〜１０μｍの細孔の総細孔容積が全細孔容積に占める割合が３３．５〜４３．９％と高くなり、これが上記の通り気孔率が３５％以上、セル空間を含む担体容積当りの質量が４００ｇ／リットル以下、Ａ軸圧縮強度が１８ＭＰａ以上の全てを満足するコージェライト質セラミックハニカム構造触媒用担体が得られなかった理由と推測される。試験Ｎｏ．４（本発明例）と試験Ｎｏ．１４（従来例）の昇温速度で得たコージェライト質セラミックハニカム構造触媒用担体の細孔の直径と累積細孔容積との関係を図１に示す。図１は細孔の直径（対数目盛）と累積細孔容積との関係を示すグラフであり、曲線Ａは試験Ｎｏ．４（本発明例）、曲線Ｂは試験Ｎｏ．１４（従来例）を示している。
【００３０】
上記の実施例１より、セル壁の厚みが１５０μｍの薄壁を有するコージェライト質セラミックハニカム構造触媒用担体において、１２００〜１３００℃の焼成温度領域で昇温速度を変化させてコージェライト質セラミックハニカム構造触媒用担体の細孔を微細化すること、すなわち、コージェライト質セラミックハニカム構造触媒用担体の固相反応が進む温度領域内である約１２００〜１３００℃の温度領域内で、昇温途中である１２５０〜１３００℃の昇温速度を、１２００〜１２５０℃の領域より５０℃／Ｈｒ以上遅くすることにより、気孔率が３５％以上と高く、さらにセル空間を含む担体容積あたりの質量が４００ｇ／リットル以下の従来にない軽量でありながら、Ａ軸圧縮強度を低下させることがないコージェライト質セラミックハニカム構造触媒用担体が得られることが明らかになった。
【００３１】
（実施例２）
表２の試験Ｎｏ．２（本発明例）、試験Ｎｏ．４（本発明例）、試験Ｎｏ．１４（従来例）、に示す昇温速度で焼成して得たコージェライト質セラミックハニカム構造触媒用担体を、実際にキャタリストとして組立て、このハニカム担体内に排ガスを流して速熱性について測定した。図２は、この測定結果であるキャタリストの入口と出口の排ガス温度と経過時間との関係を示すグラフである。
図２において、キャタリストの出口の排ガスの出口温度の変化を示す曲線から明らかなように、約３０秒経過後に、従来例である試験Ｎｏ．１４と、本発明例である試験Ｎｏ．２、４とは、速熱性に差が生じ始め、触媒が活性化し始める温度である約２００〜２５０℃に到達する時間は、本発明の焼成方法で得たコージェライト質セラミックハニカム構造触媒用担体は、従来の焼成方法で得た担体と比較して、約８秒短縮されることが明らかになった。このように本発明例において速熱性が向上する理由は、直径０．５〜２μｍの細孔が全細孔容積の３０％以上と微細な細孔の割合が高いこと、及びセル空間を含む担体容積あたりの質量が４００ｇ／リットル以下と軽量化されたために熱容量が低下したことによるものと推測される。
【００３２】
以上に説明した上記本発明の実施の形態の説明において、セラミックハニカム構造触媒用担体のセル空間は四角セル形状について説明したが、本発明は四角セル形状の他、六角形、その他任意の形状にも適用できる。また、本発明のコージェライト質セラミックハニカム構造触媒用担体の断面形状は円形のみならず、楕円形状にも適用できる。
【００３３】
【発明の効果】
本発明によれば、気孔率が３５％以上と高いために触媒担持性が良く、かつセル空間を含む担体容積あたりの質量が４００ｇ／リットルと軽量化されているために、熱容量が小さく速熱性が良好であり、しかも高いＡ軸圧縮強度を有しているために高い担体強度を有するコージェライト質セラミックハニカム構造触媒用担体を得ることができる。このため、コールドスタート時の触媒活性化までの時間を短縮でき、しかもキャニングによる圧力、及び熱衝撃による熱応力に対しても強く、極めて信頼性の高い、コージェライト質セラミックハニカム構造触媒用担体を提供することができる。
【図面の簡単な説明】
【図１】本発明の製造方法及び従来例の製造方法で製造したコージェライト質セラミックハニカム構造触媒担体の細孔直径と累計細孔容積との関係を示すグラフである。
【図２】本発明及び従来例のコージェライト質セラミックハニカム構造触媒担体において、コールドスタート時の排気ガスの出口温度と経過時間との関係を示すグラフである。
【図３】（ａ）はコージェライト質セラミックハニカム構造触媒担体の外観を示す図であり、（ｂ）は図３（ａ）のセル空間部の要部拡大図である。
【符号の説明】
１：コージェライト質セラミックハニカム構造触媒用担体
２：セル空間
３：セル壁
４：周壁
【図１】
0003587365.tif 000004
【図２】
0003587365.tif 000005
【図３】
0003587365.tif 000006